(57)【特許請求の範囲】
【請求項１】
（ａ）炭素数が２〜１８のアルキル基を有するアクリル酸アルキルエステルを含有する共重合体５０〜９７重量部、（ｂ）前記共重合体（ａ）と非相溶かつ融点が４０〜８０℃である化合物３〜５０重量部、及び（ｃ）熱伝導性微粒子１０〜５００重量部からなることを特徴とする熱伝導性感圧接着剤。
【請求項２】
（ａ）炭素数が２〜１８のアルキル基を有するアクリル酸アルキルエステルを含有する共重合体の重量平均分子量が、３万〜３０万であることを特徴とする請求項１記載の熱伝導性感圧接着剤。
【請求項３】
（ｂ）前記共重合体（ａ）と非相溶かつ融点が４０〜８０℃である化合物が、高級脂肪族系アルコール、高級脂肪酸、フタル酸、及びこれらのエステルからなる群より選ばれた少なくとも一つであることを特徴とする請求項１又は２記載の熱伝導性感圧接着剤。
【請求項４】
さらに（ｄ）粘着付与樹脂３〜５０重量部を含有することを特徴とする請求項１〜３いずれか一項に記載の熱伝導性感圧接着剤。
【請求項５】
４０℃と８０℃における貯蔵弾性率の比（４０℃貯蔵弾性率／８０℃貯蔵弾性率）が１００以上であることを特徴とする請求項1〜４いずれか一項に記載の熱伝導性感圧接着剤。
【請求項６】
請求項１〜５いずれか一項に記載の熱伝導性感圧接着剤からなり、厚みが１０〜２００μｍであることを特徴とする熱伝導性感圧接着シート。
【請求項７】
請求項６記載の熱伝導性感圧接着シートの両側に、２枚の剥離力の異なる離型処理されたフィルムが積層されてなることを特徴とする熱伝導性感圧接着シート積層体。
【発明の詳細な説明】
【０００１】
【発明の属する技術分野】
本発明は、優れた熱伝導効率（熱抵抗）及び柔軟で形状追従性を有する熱伝導性感圧接着剤、及び熱伝導性感圧接着シートさらにそれを用いた積層体に関する。
【０００２】
【従来の技術】
従来より、電気・電子部品等の発熱体と放熱体との間に介在させ、電気・電子部品から発生する熱を放散させる目的で、熱伝導性感圧接着剤を用いた接着シート（以下、熱伝導性感圧接着シートという）が使用されている。しかしながら、電気・電子部品に限らず、前記接着シートが使用される発熱体と放熱体との表面は平滑でないことが多く、この場合、発熱体や放熱体と熱伝導性感圧接着シートとの間の接触面積が減少するので、発熱体から放熱体への熱伝導効率が減少、すなわち熱抵抗が増加し、本来の放熱効果が発揮できないことがあった。このような熱抵抗は、発熱体と放熱体との間の熱移動特性の測定により得られ、熱抵抗が小さいほど、発熱体から放熱体への熱移動に優れ、高い放熱効果が得られるのである。そのため上記接着シートは、発熱体及び放熱体の表面に接着シートが密着し接触面積を大きくすることによって放熱効果を上げることが可能となる。このため、熱伝導性感圧接着シートには、柔軟性や形状追従性が必要とされていた。
【０００３】
従来、このような柔軟性を備えた熱伝導性感圧接着シートとして、炭化珪素、窒化珪素、窒化アルミニウム等の熱伝導性微粒子をシリコーンゴムやシリコンオイル等の樹脂材料に充填した熱伝導性樹脂組成物（例えば、特開平９−３０２２３１号公報）や、アクリル系重合体に熱伝導性微粒子をランダムに分散させた熱伝導性感圧接着シート（例えば、特開平６−８８０６１号公報）が知られている。
【０００４】
しかしながら、このような熱伝導性微粒子を樹脂に充填する場合、高い熱伝導性を得るために微粒子の充填量を高くすると、樹脂が急激に固くなり、柔軟性が維持できないという問題があった。
また、発熱体と放熱体との密着性を向上させるために、融点を有するワックスのような樹脂に熱伝導微粒子を添加したものが開示されている（米国特許５９５００６６号、米国特許６１９７８５９号）。これらは、発熱体の熱によって溶融し、放熱体との密着性を向上して高い放熱効果を得るものである。しかしながら、これらは、オレフィン系のワックスを大量に添加しているために、接着力が極めて低く、放熱体に対する貼付性が極めて悪いため、場合によっては貼付した際に気泡が入り、熱抵抗に悪影響を及ぼすことがある。また、接着性を向上するために、これらにアクリル粘着剤等を積層すると、粘着性は向上するものの熱伝導性能が大幅に悪化する。このため、優れた熱抵抗と接着性とを両立する熱伝導性感圧接着シートが求められていた。
【０００５】
【発明が解決しようとする課題】
本発明は、上記現状に鑑み、熱伝導性能に優れ、さらに柔軟で形状追従性を有し、良好な接着性を有する熱伝導性感圧接着剤、熱伝導性感圧接着シート及びそれを用いた積層体を提供することを目的とする。
【０００６】
【課題を解決するための手段】
上記目的を達成するために、請求項１記載の本発明は、（ａ）炭素数が２〜１８のアルキル基を有するアクリル酸アルキルエステルを含有する共重合体５０〜９７重量部、（ｂ）前記共重合体（ａ）と非相溶かつ融点が４０〜８０℃である化合物３〜５０重量部、及び（ｃ）熱伝導性微粒子１０〜５００重量部からなる熱伝導性感圧接着剤を提供する。
また、請求項２記載の本発明は、（ａ）炭素数が２〜１８のアルキル基を有するアクリル酸アルキルエステルを含有する共重合体の重量平均分子量が、３万〜３０万である請求項１記載の熱伝導性感圧接着剤を提供する。
また、請求項３記載の本発明は、（ｂ）前記共重合体（ａ）と非相溶かつ融点が４０〜８０℃である化合物が、高級脂肪族系アルコール、高級脂肪酸、フタル酸、及びこれらのエステルからなる群より選ばれた少なくとも一つである請求項１又は２記載の熱伝導性感圧接着剤を提供する。
また、請求項４記載の本発明は、さらに（ｄ）粘着付与樹脂３〜５０重量部を含有する請求項１〜３いずれか一項に記載の熱伝導性感圧接着剤を提供する。
また、請求項５記載の本発明は、４０℃と８０℃における貯蔵弾性率の比（４０℃貯蔵弾性率／８０℃貯蔵弾性率）が１００以上である請求項1〜３いずれか一項に記載の熱伝導性感圧接着剤を提供する。
また、請求項６記載の本発明は、請求項１〜５いずれか一項に記載の熱伝導性感圧接着剤からなり、厚みが１０〜２００μｍである熱伝導性感圧接着シートを提供する。
また、請求項７記載の本発明は、請求項６記載の熱伝導性感圧接着シートの両側に、２枚の剥離力の異なる離型処理されたフィルムが積層されてなる熱伝導性感圧接着シート積層体を提供する。
【０００７】
以下に本発明を詳述する。
本発明における（ａ）炭素数が２〜１８のアルキル基を有するアクリル酸アルキルエステルを含有する共重合体（以下、共重合体（ａ）と記す場合がある）とは、炭素数が２〜１８のアルキル基を有するアクリル酸アルキルエステルからなる重合性単量体を主成分として、これと後述する重合性単量体とを混合し、重合することによって得られる共重合体をさす。
【０００８】
上記炭素数が２〜１８のアルキル基を有するアクリル酸アルキルエステルとしては、特に限定されず、例えば、アクリル酸エチル、アクリル酸ｎ−プロピル、アクリル酸イソプロピル、アクリル酸ブチル、アクリル酸イソブチル、アクリル酸ｓｅｃ−ブチル、アクリル酸ｔ−ブチル、アクリル酸シクロヘキシル、アクリル酸ｎ−オクチル、アクリル酸イソオクチル、アクリル酸２−エチルヘキシル、アクリル酸ラウリル、アクリル酸イソミリスチル、アクリル酸ノニル、アクリル酸イソノニル、アクリル酸イソステアリル、アクリル酸ステアリル等が挙げられる。これらは単独で用いられてもよく、２種以上が併用されてもよい。
【０００９】
上記共重合体（ａ）に用いられる他の重合性単量体成分としては、上記アクリル酸アルキルエステルと共重合可能な重合性単量体であれば特に限定されることなく用いられる。
【００１０】
このような重合性単量体としては、例えば、極性を有する重合性単量体（以下、極性モノマー）が挙げられる。
上記極性モノマーとしては、特に限定されず、例えば、（メタ）アクリル酸、マレイン酸、フマル酸、イタコン酸等のカルボキシル基含有モノマー又はその無水物、（メタ）アクリルニトリル、Ｎ−ビニルピロリドン、Ｎ−ビニルカプロラクタム、アクリロイルモルホリン、（メタ）アクリルアミド、ジメチルアミノエチル（メタ）アクリレート、ジエチルアミノエチル（メタ）アクリレート、ジメチルアミノプロピルアクリルアミド等の窒素含有モノマー；２−ヒドロキシエチル（メタ）アクリレート、４−ヒドロキシブチルアクリレート、ポリオキシエチレン（メタ）アクリレート、ポリオキシプロピレン（メタ）アクリレート、カプロラクトン変成（メタ）アクリレート等の水酸基含有モノマー；Ｎ−ビニルホルムアミド、Ｎ−ビニルアセトアミド等のＮ−ビニルカルボン酸アミド等が挙げられる。これらは単独で用いられてもよく、２種以上が併用されてもよい。
【００１１】
上記極性モノマーの含有量は、上記アクリル酸アルキルエステル１００重量部に対して、２０重量部以下であることが好ましい。２０重量部を超えると、得られた熱伝導性感圧接着剤の柔軟性が損なわれることがある。より好ましくは、１０重量部以下である。
【００１２】
また、共重合体（ａ）に用いられるさらに他の重合性単量体成分としては、特に限定されず、例えば、酢酸ビニル、プロピオン酸ビニル、スチレン、イソボロニル（メタ）アクリレート、末端に重合性不飽和二重結合を有するオレフィン系重合体等が挙げられる。これらの共重合可能なモノマーは、必要に応じて適宜添加される。
【００１３】
上記共重合体（ａ）は、重量平均分子量が、３万〜３０万であることが好ましい。３万未満であると、重合体の凝集力が小さくなりすぎてシート状に成形した場合に取り扱いにくくなることがある。また、３０万を超えると、得られた熱伝導性感圧接着シートとしたときの柔軟性が損なわれることがある。
【００１４】
上記共重合体（ａ）の合成方法は、特に限定されず、例えば、炭素数が２〜１８のアルキル基を有するアクリル酸アルキルエステルと上記共重合性単量体との混合物を、溶液重合法、乳化重合法、懸濁重合法、塊状重合法等で重合させることにより得られる。
その際、例えば熱重合開始剤や光重合開始剤、過硫酸カリウム、過硫酸アンモニウム、過酸化水素等、それらと還元剤を併用したレドックス系開始剤等の重合触媒が適宜用いられる。
【００１５】
上記熱重合開始剤としては、例えば、過酸化ベンゾイル、ｔ−ブチルパーベンゾエイト、クメンヒドロパーオキシド、ジイソプロピルパーオキシジカーボネート、ジ−ｎ−プロピルパーオキシカーボネート、ジ（２−エトキシエチル）パーオキシジカーボネート、ｔ−ブチルパーオキシネオデカノエート、ｔ−ブチルパーオキシピバレエート、（３，５，５−トリメチルヘキサノイル）パーオキシド、ジプロピオニルパーオキシド、ジアセチルパーオキシド等の有機過酸化物；２，２’−アゾビスイソブチロニトリル、２，２’−アゾビス（２−メチルブチロニトリル）、１，１’−アゾビス（シクロヘキサン−１−カルボニトリル）、２，２’−アゾビス（２，４―ジメチルバレロニトリル）、ジメチル−２，２’−アゾビス（２−メチルプロピオネート）、４，４’−アゾビス（４−シアノバレック酸）、２，２’−アゾビス（２−ヒドロキシメチルプロピオニトリル）、２，２’−アゾビス［２−（２−イミダゾリン−２−イル）プロパン］等のアゾ系化合物等が挙げられる。
【００１６】
上記光重合開始剤としては、例えば、４−（２−ヒドロキシエトキシ）フェニル（２−ヒドロキシ−２−プロピル）ケトン［ダロキュアー２９５９、メルク社製］；α−ヒドロキシ−α，α’−ジメチル−アセトフェノン［ダロキュアー１１７３、メルク社製］；メトキシアセトフェノン、２，２−ジメトキシ−２−フェニルアセトフェノン［イルガキュア６５１、チバガイギー社製］、２−ヒドロキシ−２−シクロヘキシルアセトフェノン「イルガキュア１８４、チバガイギー社製」等のアセトフェノン系；ベンジルジメチルケタール等のケタール系；その他、ハロゲン化ケトン、アシルホスフィノキシド、アシルホスフォナート等が挙げられる。
【００１７】
上記共重合体（ａ）は、必要に応じて耐熱性やクリープ特性を向上させるために、外部架橋剤や内部架橋剤等の架橋剤を添加して、適宜架橋処理を施してもよい。ここでいう外部架橋剤とは、線状高分子化合物を互いに化学結合させ３次元構造をとらせるために一般に使用される架橋剤である。また、内部架橋剤とは、多官能の重合性単量体であって、一般の架橋剤を使用せずとも３次元構造を形成しうる化合物を言う。
上記外部架橋剤としては、例えば、トリレンジイソシアネート、トリメチロールプロパントリレンジイソシアネート、ジフェニルメタントリイソシアネート等の多官能イソシアネート系架橋剤；ポリエチレングリコールジグリシジルエーテル、ジグリシジルエーテル、トリメチロールプロパントリグリシジルエーテル等のエポキシ系架橋剤；メラミン樹脂系架橋剤、アジリジン系架橋剤、金属塩系架橋剤、金属キレート系架橋剤、アミノ樹脂系架橋剤、過酸化物系架橋剤等が挙げられる。
【００１８】
上記内部架橋剤としては、例えば、１，４−ブタンジオールジ（メタ）アクリレート、１，６−ヘキサンジオールジ（メタ）アクリレート、１，９−ノナンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、グリセリン（メタ）アクリレート、ペンタエリスリトールトリ（メタ）アクリレート、トリメチロールプロパントリメタクリレート、（メタ）アクリル酸アリル、（メタ）アクリル酸ビニル、ジビニルベンゼン、エポキシ（メタ）アクリレート、ポリエステル（メタ）アクリレート、ウレタン（メタ）アクリレート等の多官能モノマーが挙げられる。これらは、共重合体（ａ）の重合時に添加され、重合と同時に内部架橋させる。
【００１９】
上記外部架橋剤あるいは内部架橋剤の添加量は、共重合体（ａ）１００重量部に対して５重量部以下であることが好ましい。５重量部を超えると、得られた熱伝導性感圧接着剤の柔軟性が損なわれることがある。より好ましくは、３重量部以下である。
また、上記内部架橋剤あるいは外部架橋剤は、単独で用いられてもよく、２種以上が併用されても良い。
【００２０】
本発明における熱伝導性感圧接着剤には、樹脂の柔軟性を向上させる目的で（ｂ）上記共重合体（ａ）と非相溶かつ融点が４０〜８０℃である化合物（以下、化合物（ｂ）と記する場合がある）が含有される。非相溶かつ融点が４０〜８０℃である化合物を添加することにより、その温度領域で樹脂の柔軟性を大幅に向上できる。非相溶であればこの化合物は、４０〜８０℃の範囲で溶融し、樹脂全体を大幅に軟化させることができる。
ここで言う非相溶とは、化合物（ｂ）と共重合体（ａ）とが、完全には相溶しないということであり、部分的には相溶していてもかまわない。しかしながら、分子レベルまで完全に相溶すると、その過疎化効果により共重合体（ａ）が必要以上に軟化してしまい取り扱い難くなることがある。
相溶・非相溶を見わける簡単な手段としては、例えば、透明な樹脂の場合は化合物（ｂ）を添加した際に白濁すると非相溶と判断できる、また、不透明な樹脂の場合は電子顕微鏡等の手段を使って観察することができる。
【００２１】
上記化合物（ｂ）の融点は、４０℃〜８０℃であり、好ましくは、４５℃〜７５℃である。融点が、４０℃未満では、輸送・保管中に軟化・流動してシート形状が崩れることがある。また、８０℃より高いと、接着シートの軟化温度が高くなりすぎるため、発熱体となるＩＣチップ等の発熱量によっては十分に軟化せず熱伝導性能を発揮できないことがある。
【００２２】
上記化合物（ｂ）としては、特に限定されず、例えば、高級脂肪族系アルコール、高級脂肪酸、フタル酸、及びこれらのエステル等が挙げられる。
上記高級脂肪族系アルコールとしては、例えば、ペンタデカノール、ヘキサデカノール、オクタデカノール、及びこれらのエステル等が挙げられる。上記高級脂肪酸としては、例えば、トリデカン酸、ミリスチン酸、ペンタデカン酸、パルミチン酸、及びこれらのエステル等が挙げられる。上記フタル酸エステルとしては、例えば、ジシクロヘキシルフタレート等が挙げられる。上記化合物（ｂ）は単独で用いられてもよく、２種以上が併用されてもよい。
【００２３】
上記化合物（ｂ）の含有量は、共重合体（ａ）５０〜９７重量部に対して、３〜５０重量部である。３重量部未満であると、ＩＣチップ等に使用した場合、これらの放熱では軟化流動せず、熱伝導性能が十分に発揮されない。また、５０重量部を越えると凝集力が低下し、シート状に成形した際の取り扱いに支障をきたすためである。より好ましくは、共重合体（ａ）６０〜９７重量部に対して、３〜４０重量部である。
【００２４】
本発明の熱伝導性感圧接着剤には、熱伝導性を高める目的で熱伝導性微粒子が添加される。
上記熱伝導性微粒子（ｃ）としては、特に限定されず、例えば、窒化ホウ素、炭化珪素、窒化珪素、窒化アルミニウム、酸化アルミニウム、等からなる熱伝導性微粒子等が挙げられる。中でも、窒化ホウ素、炭化珪素、窒化珪素、窒化アルミニウムは熱伝導率が高く、少ない充填量で高い熱伝導性が得られ、柔軟性を確保しやすい点で好ましく用いられる。さらに、窒化ホウ素は形状が鱗片形状又は扁平形状であるため単位重量当たりの表面積が大きく、樹脂に充填する場合に粒子同士が接触しやすく、熱の通り道となるパスを形成しやすいため、少ない充填量で高い熱伝導性が得られ、かつ、柔軟性を確保しやすい。
【００２５】
上記熱伝導性微粒子（ｃ）の純度は、高い熱伝導性能を維持するために、９５重量％以上であることが好ましい。９５重量％未満であると、熱伝導性が低下し、それを補うために更に添加量を増やさなければならず、柔軟性が損なわれることがある。より好ましくは、９７重量％以上である。
【００２６】
上記熱伝導性微粒子（ｃ）の粒径は、平均粒径が１００μｍ以下であることが好ましい。１００μｍを超えると、得られる熱伝導性感圧接着シートの表面の平滑性が低くなり、発熱体や放熱体に充分密着できず、優れた熱抵抗性能を得にくくなる。より好ましくは、０．５〜５０μｍである。
【００２７】
上記熱伝導性微粒子（ｃ）の含有量は、共重合体（ａ）５０〜９７重量部と化合物（ｂ）３〜５０重量部とに対して、１０〜５００重量部である。含有量が、１０重量部未満であると、柔軟性は向上するが十分な熱伝導性能が得られない。また、５００重量部を超えると、シート状に成形したときの強度が大きく低下するため形状保持性が損なわれる。好ましくは、１５〜４００重量部である。
【００２８】
本発明の熱伝導性感圧接着剤は、更に、接着性を向上するために粘着付与樹脂（ｄ）を含有してもよい。上記粘着付与樹脂を含有することによって、接着性、特に金属への接着性を向上させることができ、取り扱い性を更に向上させることができる。
上記粘着付与樹脂（ｄ）としては、例えば、αピネン重合体、βピネン重合体、ジペンテン重合体、テルペン−フェノール、αピネン−フェノール共重合体等のポリテルペン樹脂；エスコレツ（エッソ化学社製）、タッキロール（住友化学社製）、タックエース（三井化学社製）等に代表されるＣ５系石油樹脂；ペトロジン（三井化学社製）、ハイレジン（東邦化学社製）、アルコン（荒川化学社製）等に代表されるＣ９系石油樹脂；ロジン、変性ロジン、重合ロジン、ロジンエステル、部分水添ロジン、完全水添ロジン等のロジン系樹脂；ＤＣＰＤ系石油樹脂、スチレン系樹脂、アルキルフェノール系樹脂、ポリブテン、ポリイソブチレン等が挙げられる。また、これらを酸変成した粘着付与樹脂は、特に金属との接着性を向上させることができる。これらは単独で用いられてもよく、２種以上が併用されてもよい。
【００２９】
上記粘着付与樹脂（ｄ）の含有量は、共重合体（ａ）と化合物（ｂ）との和１００重量部に対して、３〜５０重量部であることが好ましい。３重量部未満であると、接着性にほとんど効果がなく、５０重量部を超えると、樹脂の柔軟性が損なわれ、さらに流動性や優れた熱抵抗性能が十分得られないことがある。より好ましくは、５〜４０重量部である。
【００３０】
本発明の熱伝導性感圧接着剤は、４０℃と８０℃における貯蔵弾性率の比（４０℃貯蔵弾性率／８０℃貯蔵弾性率）が１００以上であることが好ましい。熱伝導感圧接着剤を放熱体と発熱体の間に挿入するとき、温度は通常４０℃以下程度であり、このとき放熱体と発熱体の固定に通常圧力をかけるが、そのときにＩＣなどの保護のためにもある程度の弾性率を有していることが好ましい。また、発熱体が動作している、通常ＩＣの動作温度では軟化してその界面を充満する必要がある。４０℃付近での弾性率は取り扱いの面では１０3Ｐａ以上が必要である。
貯蔵弾性率の比が、１００より小さいと４０℃から８０℃の間での樹脂の柔軟化度が不十分であり、優れた熱抵抗性能を発揮することができない。
また、上記熱伝導性感圧接着剤は、上記にあげた理由により、４０℃における貯蔵弾性率が１０3〜１０7Ｐａ、８０℃における貯蔵弾性率が１０0〜１０5Ｐａであることが好ましい。
【００３１】
本発明の熱伝導性感圧接着剤は、熱伝導性を大きく阻害されない限りにおいて、フィラー、増粘剤、顔料等の他の添加剤を含有してもよい。
【００３２】
本発明における熱伝導性感圧接着シートとは、上記熱伝導性感圧接着剤をシート状に成形してなる熱伝導性感圧接着シートである。ここでいうシートとは、テープ、フィルム等も含む。
上記熱伝導性感圧接着シートの製造方法は、特に限定されず、例えば、溶剤キャスティング法、ホットメルト塗工法等が挙げられる。上記溶液キャスティング法は、例えば、上記共重合体（ａ）溶液に、化合物（ｂ）熱伝導性微粒子（ｃ）及び必要に応じて粘着付与樹脂（ｄ）を混合し、これを用いて剥離ライナー等の支持体面上を被覆し、硬化させることにより得られる。
【００３３】
上記熱伝導性感圧接着シートの厚みは、１０〜２００μｍであることが好ましい。２００μｍを超えると熱抵抗性能が低下するばかりかコスト的にも不利なことがあり、１０μｍ未満であると、充分な密着性が得られず、高い熱伝導性を得ることが困難となることがある。さらに好ましくは、３０〜１５０μｍである。
【００３４】
本発明における熱伝導性感圧接着シート積層体は、上記熱伝導性感圧接着シートの両側に、２枚の剥離力の異なる離型処理されたフィルムが積層されてなるものであることが好ましい。このような積層体にすることにより、取り扱い性が良くなる。離型力が同じであると、片側の離型フィルムをはがすときに浮きが生じたりするために剥離力の異なる離型フィルムを用いる。
上記熱伝導性感圧接着シート積層体の製造方法としては、特に限定されず、例えば、離形処理されたフィルム１）に熱伝導性感圧接着剤からなる接着剤層を設け、さらにその上に離形処理されたフィルム１）と剥離力の異なる離形処理されたフィルム２）とを積層する方法が挙げられる。
【００３５】
本発明の熱伝導性感圧接着剤、熱伝導性感圧接着シート及びその積層体は、発熱体と放熱体との間に介在させて用いられることが好ましい。
【００３６】
（作用）
本発明の熱伝導性感圧接着剤は、共重合体（ａ）、融点４０〜８０℃かつ共重合体（ａ）に非相溶な化合物（ｂ）、及び熱伝導性微粒子（ｃ）からなり、ＩＣなどの発熱体と放熱体の間に挿入して用いるとき、良好な接着性を示し、かつ発熱によってこの熱伝導性感圧接着剤は軟化し、形状追従性がさらに向上し、発熱体と放熱体の間を隙間なく埋めることができるため、極めて優れた熱伝導性（熱抵抗）を示す。さらに、シート化することによって非常に取り扱いが容易となり、従来のシリコングリースと比較して作業性が大幅によくなる。
【００３７】
【実施例】
以下に実施例を掲げて本発明を更に詳しく説明するが、本発明はこれら実施例のみに限定されるものではない。
【００３８】
（実施例１）
冷却管、温度計、撹拌器を備えたセパラブルフラスコに、２−エチルヘキシルアクリレート（三菱化学社製）９９．５重量部、２−ヒドロキシエチルメタクリレート（大阪有機工業社製）０．５重量部、ｎ−ドデカンチオール０．２重量部を酢酸エチル９０重量部とともに仕込み、窒素ガス雰囲気下、還流するまで昇温して２０分間保持した後、過酸化ベンゾイル０．２重量部を酢酸エチル５重量部に溶解した溶液を滴下し、４時間反応した。この後更に、過酸化ベンゾイル０．１重量部を酢酸エチル５重量部に溶解した溶液を滴下し、更に３時間反応した。その後、トルエン５０重量部を撹拌混合し、粘度５００ｃｐｓの共重合体溶液を得た。得られた共重合体の重量平均分子量（Ｍｗ）をゲルパーミエーションクロマトグラフ（ＧＰＣ）を使ってスチレン換算で測定したところ、１５万であった。得られた共重合体溶液の固形分換算で９７重量部に対し、１−ペンタデカノール（和光純薬社製；融点４５℃）３重量部、窒化ホウ素（商品名「グレードＨＧＰ」、電気化学工業社製；鱗片形状、粒子径５μｍ、純度９９％、）３０重量部を均一になるまで混合し、熱伝導性感圧接着剤溶液を得た。
次いで、離型処理した５０μｍ厚のポリエチレンテレフタレート（ＰＥＴ）フィルム上に上記熱伝導性感圧接着剤溶液を塗工乾燥後の厚みが１００μｍになるように塗工した後、８０℃に調整した乾燥機で１０分間乾燥し、熱伝導性感圧接着シートを得た。
【００３９】
（実施例２）
実施例1で得られた分子量１５万の共重合体溶液を固形分換算で９０重量部に対し、１−ヘキサデカノール（和光純薬社製；融点５１℃）１０重量部、窒化ホウ素（商品名「グレードＨＧＰ」、電気化学工業社製；鱗片形状、粒子径５μｍ、純度９９％、）１００重量部を均一になるまで混合し、熱伝導性感圧接着剤溶液を得た。以下、実施例１と同様にして熱伝導性感圧接着シートを得た。
【００４０】
（実施例３）
アクリル酸ｎ−オクチル（三菱化学社製）９９．６重量部、２−ヒドロキシエチルアクリレート（大阪有機工業社製）０．４重量部、ｎ−ドデカンチオール０．１重量部を酢酸エチル９０重量部とともに仕込んだこと以外は、実施例１と同様にして熱伝導性感圧接着シートを得た。得られた共重合体のＭｗは２７万であった。
得られた共重合体溶液の固形分換算で７５重量部に対し、ミリスチン酸（和光純薬社製；融点５４℃）２５重量部、窒化ホウ素（商品名「グレードＨＧＰ」、電気化学工業社製；鱗片形状、粒子径５μｍ、純度９９％、）２００重量部を均一になるまで混合し、熱伝導性感圧接着剤溶液を得た。以下、実施例１と同様にして熱伝導性感圧接着シートを得た。
【００４１】
（実施例４）
実施例３で得られた分子量２７万の共重合体溶液を固形分換算で６０重量部に対し、パルミチン酸（和光純薬社製；融点６１℃）４０重量部、窒化ホウ素（商品名「グレードＨＧＰ」、電気化学工業社製；鱗片形状、粒子径５μｍ、純度９９％、）５００重量部を均一になるまで混合し、熱伝導性感圧接着剤溶液を得た。以下、実施例１と同様にして熱伝導性感圧接着シートを得た。
【００４２】
（実施例５）
実施例1で得られた分子量１５万の共重合体溶液を固形分換算で９０重量部に対し、ジシクロヘキシルフタレート（和光純薬社製；）１０重量部、窒化アルミニウム（商品名「グレードＦ」、トクヤマ社製；粒子径０．６μｍ、純度９９．０％、）１００重量部を均一になるまで混合し、熱伝導性感圧接着剤溶液を得た。以下、実施例１と同様にして熱伝導性感圧接着シートを得た。
【００４３】
（実施例６）
実施例1で得られた分子量１５万の共重合体溶液を固形分換算で８０重量部に対し、１−ヘキサデカノール（和光純薬社製）２０重量部、窒化アルミニウム（商品名「グレードＦ」、トクヤマ社製；粒子径０．６μｍ、純度９９．０％、）１００重量部、及び粘着性付与樹脂としてロジンエステル（商品名「スーパーエステルＡ−７５」；荒川化学社製）５重量部を均一になるまで混合し、熱伝導性感圧接着剤溶液を得た。以下、実施例１と同様にして熱伝導性感圧接着シートを得た。
【００４４】
（実施例７）
実施例３で得られた分子量２７万の共重合体溶液を固形分換算で７０重量部に対し、１−ヘキサデカノール（和光純薬社製）３０重量部、窒化アルミニウム（商品名「グレードＦ」、トクヤマ社製；粒子径０．６μｍ、純度９９．０％、）１００重量部、及び粘着性付与樹脂としてロジンエステル（商品名「スーパーエステルＡ−７５」；荒川化学社製）４０重量部を均一になるまで混合し、熱伝導性感圧接着剤溶液を得た。以下、実施例１と同様にして熱伝導性感圧接着シートを得た。
【００４５】
（比較例１）
実施例1で得られた分子量１５万の共重合体溶液を固形分換算で９０重量部に対し、トリデシルアルコール（和光純薬社製）１０重量部、窒化ホウ素（商品名「グレードＨＧＰ」、電気化学工業社製；鱗片形状、粒子径５μｍ、純度９９％、）３０重量部を均一になるまで混合し、熱伝導性感圧接着剤溶液を得た。以下、実施例１と同様にして熱伝導性感圧接着シートを得た。
【００４６】
（比較例２）
実施例1で得られた分子量１５万の共重合体溶液を固形分換算で９０重量部に対し、ステアリン酸アミド（和光純薬社製）１０重量部、窒化ホウ素（商品名「グレードＨＧＰ」、電気化学工業社製；鱗片形状、粒子径５μｍ、純度９９％、）１０重量部を均一になるまで混合し、熱伝導性感圧接着剤溶液を得た。以下、実施例１と同様にして熱伝導性感圧接着シートを得た。
【００４７】
（比較例３）
実施例３で得られた分子量２７万の共重合体溶液を固形分換算で４０重量部に対し、１−ヘキサデカノール（和光純薬社製）６０重量部、窒化ホウ素（商品名「グレードＨＧＰ」、電気化学工業社製；鱗片形状、粒子径５μｍ、純度９９％、）３０重量部を均一になるまで混合し、熱伝導性感圧接着剤溶液を得た。以下、実施例１と同様にして熱伝導性感圧接着シートを得た。
【００４８】
（比較例４）
実施例1で得られた分子量１５万の共重合体溶液を固形分換算で９９重量部に対し、１−ヘキサデカノール（和光純薬社製）１重量部、窒化ホウ素（商品名「グレードＨＧＰ」、電気化学工業社製；鱗片形状、粒子径５μｍ、純度９９％、）３０重量部を均一になるまで混合し、熱伝導性感圧接着剤溶液を得た。以下、実施例１と同様にして熱伝導性感圧接着シートを得た。
【００４９】
＜評価方法＞
各実施例及び比較例で得られた熱伝導性感圧接着剤及び熱伝導性感圧接着シートについて、以下の評価を行った。
１）熱抵抗評価
得られた熱伝導性感圧接着シートの熱伝導性能を評価するために、前記シートの熱抵抗値を、図１に示す測定１装置により測定した。この測定は、アルミニウム製の冷却器１の上に、熱伝導性感圧接着シート２を積層し、更にその上に熱源となるＩＣ３（韓国製：７８０５  ＵＣ８８４７、電力量３．５Ｗ）を積層した。この状態で、ボルト４により、締め付けトルク１Ｎ・ｍで締め付け、ＩＣに電源を入れて５分後のＴ１部分とＴ２部分との温度を測定した。なお、冷却器１は、内部に恒温水槽５から２３℃の水を循環供給されるようになっている。下記式（１）を用いて熱抵抗を算出した。
熱抵抗（℃／Ｗ）＝（Ｔ１−Ｔ２）／（ＩＣへの供給電力量）・・（１）
２）接着力評価（９０度引き剥がし法）
ＪＩＳ  Ｚ  ０２３７に準拠して試験を行った。２．０×３０×１００のアルミ製試験板に実施例及び比較例で得られた熱伝導性接着シートを貼付し、２０００ｇのローラで圧着した後、反対面の離型処理されたポリエチレンテレフタレートフィルムを剥離した。さらにその上にコロナ処理されたポリエチレンテレフタレートフィルムを貼付し、剥離試験用のつかみ部とした。以後ＪＩＳ  Ｚ  ０２３７  ９０度引き剥がし法に準拠して試験を行った。
３）アルミ板への貼付性評価
上記の粘着力試験と同様のアルミ板を用いて実施例及び比較例で得られた熱伝導性接着シート貼付し、手で軽く押さえつけて貼付し、反対側の離型フィルムを剥がした。
評価基準は、以下２段階で評価した。
○（良好）：アルミ板に対してきわめて容易に貼付できた。
×（不良）：アルミ板に接着しない、もしくは離形紙を剥離するときに浮きが生じる、または凝集破壊した。
４）貯蔵弾性率比の評価
得られた熱伝導性感圧接着シートを積層し、約０．８ｍｍの厚みの評価用シートを作製し、４０℃及び８０℃における貯蔵弾性率を、動的粘弾性測定装置（レオメトリックス社製、ＲＤＡ−２、周波数０．１Ｈｚ）で測定し、下記式（２）を用いて、貯蔵弾性率比を算出した。
貯蔵弾性率比＝（４０℃における貯蔵弾性率）／（８０℃における貯蔵弾性率）・・（２）
尚、比較例１は、評価用シートが軟化しすぎて、離型紙から剥がれず、凝集破壊したため熱抵抗評価、粘着力評価ができなかった。また、比較例３は、接着シートに粘着性、凝集力がなく貼付できなかったため測定できなかった。
【００５０】
【表１】
0004647865.tif 000002
【００５１】
【発明の効果】
本発明は、上述の構成よりなるので、電気・電子部品等の発熱体の放熱用途等に使用した際に、熱伝導性能に優れ、さらに柔軟で形状追従性及び良好な接着性を有し、作業性の良い熱伝導性感圧接着剤及び熱伝導性感圧接着シートを提供することができる。
【図面の簡単な説明】
【図１】熱抵抗を測定するための測定装置を示す図である。
【符号の説明】
１  冷却器
２  熱伝導性感圧接着シート
３  ＩＣ
４  ボルト
５  恒温水槽
【図１】
0004647865.tif 000003